ШИХТА И СПОСОБ АЛЮМИНОТЕРМИЧЕСКОГО ПОЛУЧЕНИЯ СПЛАВА НА ОСНОВЕ ХРОМА С ЕЕ ИСПОЛЬЗОВАНИЕМ

1. Шихта для алюминотермического получения сплава на основе хрома, содержащая окись хрома, алюминий, окислитель, в качестве которого используют натрия бихромат и хромовый ангидрид, гидроокись кальция, соль поваренную, известь с содержанием углерода не более 0,2 мас. %, известь с содержанием углерода не более 0,5 мас. %, концентрат плавиковошпатовый, отличающаяся тем, что в шихте используют порошок железный, распыленный воздухом, а компоненты шихты взяты при следующем количественном соотношении, мас. %:
окись хрома
55,8-56,2
алюминий
24,1-24,6
натрия бихромат
8,35-8,45
ангидрид хромовый
2,78-2,82
гидроокись кальция с содержанием
углерода не более 0,2 мас. %
2,51-2,53
соль поваренная
0,50-0,57
известь с содержанием углерода не более 0,2 мас. %
1,4-1,7
порошок железный, распыленный воздухом
1,95-1,97
известь с содержанием углерода не более 0,5 мас. %
1,15-1,4
концентрат плавиковошпатовый
0,55-0,80
2
·
2. Способ алюминотермического получения сплава на основе хрома, включающий подготовку шихты, при которой предварительно загружают натрия бихромат и гидроокись кальция с содержанием углерода не более 0,2 мас. % и смешивают в течение 4-5 минут, а затем загружают остальные компоненты шихты, загрузку и проплавление шихты со скоростью 360-460 кг/м мин, содержащей окись хрома, алюминий, окислитель в качестве которого используют натрия бихромат и ангидрид хромовый, кальция гидроокись, соль поваренную, известь с содержанием углерода не более 0,2 мас. %, вводимую непосредственно в шихту, известь с содержанием углерода не более 0,5 мас. %, загружаемую на колошник за 2-4 мин до окончания проплавления шихты, с учетом их соотношения соответственно (50-60) : (40-50) и соотношения извести и гидроокиси кальция, содержащих углерод не более 0,2 мас. %, равном 1 : (1,7-1,9), а после слива части шлака в изложницу на гарнисаж, на оставшийся жидкий шлак загружают плавиковошпатовый концентрат, причем проплавление шихты по п. 1 осуществляют при соотношении натрия бихромата и хромового ангидрида, равном 1 : (0,33-0,34), а после проплавления 50-75% шихты на поверхность расплава рассредоточено по мере расплавления всей навески шихты задают порошок железный, распыленный воздухом.